(57)【要約】【課題】  従来技術の車両用ホイールに比べ、より優れた美観を有する車両用ホイールを提供する。【解決手段】  本発明に係る車両用ホイールは、切削光輝面である一の面および前記一の面に直接的または間接的に連なる他の面が形成された基体と、前記一の面および他の面の上に形成された塗膜とを有する車両用ホイールであって、前記一の面に対し、前記他の面は傾斜しており、前記塗膜は、前記他の面上に形成された、少なくともカラー塗膜を含むカラー層と、前記他の面上のカラー層の表面および前記一の面のいずれの面上にも共通するように形成された、光干渉性粒子を含む多色性塗膜を少なくとも備える多色性層と、を有し、前記多色性層が形成された一の面と前記カラー層および多色性層が形成された他の面との色差が５〜６０である。【選択図】図１
2019014327.tif 000002
【特許請求の範囲】
【請求項１】
切削光輝面である一の面および前記一の面に直接的または間接的に連なる他の面が形成された基体と、前記一の面および他の面の上に形成された塗膜とを有する車両用ホイールであって、
前記一の面に対し、前記他の面は傾斜しており、
前記塗膜は、前記他の面に形成された、少なくともカラー塗膜を含むカラー層と、
前記他の面上のカラー層の表面および前記一の面のいずれの面上にも共通するように形成された、光干渉性粒子を含む多色性塗膜を少なくとも備える多色性層と、を有し、
前記多色性層が形成された一の面と前記カラー層および多色性層が形成された他の面との色差が５〜６０である、ことを特徴とする車両用ホイール。
【請求項２】
前記多色性層が形成された一の面の色相を示すａ＊値またはｂ＊値の絶対値が１以上である請求項１に記載の車両用ホイール。
【請求項３】
前記多色性塗膜が、シルバー系多色性塗膜である請求項１または２に記載の車両用ホイール。
【請求項４】
前記多色性層が形成された一の面と前記カラー層および多色性層が形成された他の面との色差が５〜２０である請求項３に記載の車両用ホイール。
【請求項５】
前記多色性層が形成された一の面の色相を示すａ＊値およびｂ＊値の絶対値が１〜５である請求項３または４に記載の車両用ホイール。
【請求項６】
前記カラー塗膜のＬ＊値が８０以下である請求項１乃至５のいずれかに記載の車両用ホイール。
【請求項７】
前記車両用ホイールはデザイン面を備え、前記一の表面は、前記デザイン面に形成されている請求項１乃至６のいずれかに記載の車両用ホイール。
【発明の詳細な説明】
【技術分野】
【０００１】
本発明は、車両用ホイール、具体的には切削光輝仕様の車両用ホイールに関連する発明である。
【背景技術】
【０００２】
上記技術分野に関連する発明が、下記特許文献１に開示されている。特許文献１に開示された車両用ホイールは、「アルミホイールの鋳肌面のみの面上のカチオンあるいはアニオン電着プライマー層と、その上のアクリル系溶剤カラー層と、該アクリル系溶剤カラー層上とアルミホイールの切削面との両方の上に塗布されたアクリル系クリアートップコート層と、からなるアルミホイールの塗膜」を有する、いわゆる切削光輝仕様の車両用ホイールである。また、そのような塗膜を有する車両用ホイールの製造方法として、「アルミホイールの鋳肌面のみの面上にカチオンあるいはアニオン電着プライマー層を、その上にアクリル系溶剤カラー層を塗装し、ファッション面のうちアルミホイール前面を切削し、その後前記アクリル系溶剤カラー層と前面の切削面の両方の上にアクリル系クリアートップコート層を塗装する」ことが開示されている。
【０００３】
かかる特許文献１の車両用ホイールおよびその製造方法によれば、「アルミホイールに要求されるつるつる感、防食性、作業者の切り傷対策、飛び石による塗膜損傷低減、を達成することができる」と記載されている。
【０００４】
近年、大衆車向けのエコノミーな市場でも意匠性が比較的高く大量生産ができる安価な車両用ホイールが求められており、上記特許文献１の塗膜を有する車両用ホイールは、切削光輝仕様とすることで、その要求を満たすことができる可能性がある。一方で、特に高級車向けのプレミアムな市場では、更に高い意匠性を有する車両用ホイールが求められており、美観をより高めることの可能な塗膜を有する車両用ホイールが要請されている。
【先行技術文献】
【特許文献】
【０００５】
【特許文献１】特開平１０−１９３５１２号公報
【発明の概要】
【発明が解決しようとする課題】
【０００６】
本発明は上記要請に対応するものであり、その目的は、上記従来技術の車両用ホイールに比べ、より優れた美観を有する車両用ホイールを提供することを目的としている。
【課題を解決するための手段】
【０００７】
上記課題を解決する本発明に係る車両用ホイールは、切削光輝面である一の面および前記一の面に直接的または間接的に連なる他の面が形成された基体と、前記一の面および他の面の上に形成された塗膜とを有する車両用ホイールであって、
前記一の面に対し、前記他の面は傾斜しており、
前記塗膜は、前記他の面上に形成された、少なくともカラー塗膜を含むカラー層と、
前記他の面上のカラー層の表面および前記一の面のいずれの面上にも共通するように形成された、光干渉性粒子を含む多色性塗膜を少なくとも備える多色性層と、を有し、
前記多色性層が形成された一の面と前記カラー層および多色性層が形成された他の面との色差が５〜６０である、ことを特徴としている。
【０００８】
なお、切削光輝面である一の面の美観を高めるためには、前記多色性層が形成された一の面の色相を示すａ＊値またはｂ＊値の絶対値が１以上であることが望ましい。
【０００９】
さらに、より質感を高めるためには、前記多色性塗膜が、シルバー系多色性塗膜であることが望ましい。さらに加えて、前記多色性塗膜としてシルバー系多色性塗膜を適用する場合には、当該多色性層が形成された一の面と前記カラー層および多色性層が形成された他の面との色差が５〜２０であることがより望ましく、その一の面の色相を示すａ＊値およびｂ＊値の絶対値が１〜５であることがより好ましい。
【００１０】
加えて、質感をさらに高めるためには、前記カラー塗膜のＬ＊値が８０以下であることが好ましい。
【００１１】
さらに加えて、前記車両用ホイールはデザイン面を備え、前記一の面は、前記デザイン面に形成されていることが望ましい。
【発明の効果】
【００１２】
本発明によれば、より優れた美観を有する車両用ホイールを提供することができる。
【図面の簡単な説明】
【００１３】
【図１】本発明の一実施形態に係る車両用ホイールの正面図である。
【図２】図１のＡ−Ａ断面図である。
【図３】図１のＢ−Ｂ断面図である。
【図４】図３のＣ部拡大図である。
【図５】図１の車両用ホイールの変形例の図３と同じ部分の拡大図である。
【図６】図１の車両用ホイールの製造方法を示すフロー図である。
【図７】図６のフロー図に対応した各工程における状態を示す図である。
【発明を実施するための形態】
【００１４】
本発明について、その具体的な実施形態に基づき図面を参照しつつ説明する。なお、本発明は、以下説明する実施形態および実験例に限定されず、また、発明の作用効果を奏する限り、同一性の範囲内において適宜変形して実施することができる。
【００１５】
本発明に係る車両用ホイール（以下、単にホイールと言う場合がある。）は、図１〜３にその実施態様の一例を示すように、切削光輝面である一の面１ｏ及びその一の面１ｏに連なる他の面１ｐ・１ｑが形成された基体１と、一の面１ｏおよび他の面の１ｐ・１ｑ上に形成された塗膜１０とを有する、いわゆる切削光輝仕様のホイールであり、前記一の面１ｏに対し、前記他の面１ｐ・１ｑは傾斜するよう配置されている。そして、本発明に係る塗膜１０は、図４に示すように、他の面１ｑに形成された、少なくともカラー塗膜１０ｃを含むカラー層１０ａと、他の面１ｐ・１ｑ上のカラー層１０ａの表面および一の面１ｏのいずれの面上にも共通するように形成された、少なくとも多色性塗膜１０ｆを含む多色性層１０ｂとを有している。つまり、一の面１ｏおよび他の面１ｐ・１ｑ上には共通して多色性塗膜１０ｆが存在する。一方で、他の面１ｐ・１ｑ上には多色性塗膜１０ｆの下にカラー塗膜１０ｃが存在するが、一の面１ｏの上にはカラー塗膜１０ｃが存在せず、多色性塗膜１０ｆの下に切削光輝面である一の面１ｏが存在するのである。
【００１６】
かかる構成の塗膜１０が基体１の表面に形成されたホイールによれば、一の面１ｏおよび他の面１ｐ・１ｑのいずれの上にも共通するように塗膜された多色性塗膜１０ｆが存在するので、ホイールの表面に入射した光の一部は多色性塗膜１０ｆに含まれる光干渉性粒子で反射され、その反射光は、パール感（真珠光沢）がある多色干渉性の輝きを呈し、透明感があって立体的な外観を与えることができる。また、光干渉性粒子は多色性塗膜１０ｆ中に分散配置されているので、その反射光は、見る方向で色相が変化するフリップフロップ性を有している。もって、一の面１ｏおよび当該一の面１ｐ・１ｏに対し傾斜している他の面１ｑの各々の上に形成された多色性被膜１０ｆが呈する反射光は、各々異なった色相・明度（以下、色相と明度を併せて色合と言う場合がある。）で視認され、より高い立体感を与えることができる。
【００１７】
さらに、多色性塗膜１０ｆを透過した光は、光干渉性粒子の特性に応じた色相で、切削光輝面である一の面１ｏおよび他の面１ｐ・１ｑ上のカラー塗膜１０ｃの表面に入射し、反射される。そして、一の面（切削光輝面）１ｏの反射光は、高輝度で金属光沢色を呈し、一方で、カラー塗膜１０ｃの反射光は、一の面１ｏの反射光よりも暗色（低輝度）で、当該カラー塗膜１０ｃの色が反映された色相を呈する。つまり、一の面１ｏの反射光とカラー塗膜１０ｃの反射光は、異なった２つの色合を呈することとなる。
【００１８】
この一の面（切削光輝面）１ｏとカラー塗膜１０ｃの相異なる色合を有する反射光には、上記のように見る方向で異なる色合が視認される多色性塗膜１０ｆの反射光が重畳される。すなわち、多色性塗膜１０ｆを有する多色性層１０ｂが形成された一の面１ｏと、カラー塗膜１０ｃを有するカラー層１０ａおよび多色性塗膜１０ｆを有する多色性層１０ｂが形成された他の面１ｐ・１ｑは、異なった色合で視認されるのである。具体的には、多色性層１０ｂが形成された一の面１ｏとカラー層１０ａおよび多色性層１０ｂが形成された他の面１ｐ・１ｑとの色差（色差の具体的な定義は、下記で詳述する。）が５〜６０であることが望ましい。このように一の面１ｏと他の面１ｐ・１ｑとの色差を限定することにより、一の面１ｏと他の面１ｐ・１ｑとの間で最適化された色合の差を有し、微妙に色相が変化するとともに高級感のある陰影を視覚することができる、より優れた美観を呈するホイールを構成することができる。
【００１９】
なお、図３において符号１ｐ・１ｑで示す面は、理解のため、一の面１ｏに連なる他の面を例示的に示したものであり、カラー層１０ａが形成されるべき他の面１ｐ・１ｑは、直接的に一の面１ｏに連なるよう配置されているが、カラー層１０ａが形成されるべき他の面１ｐ・１ｑは、例えばＲ部やＣ部を介して、間接的に一の面１ｏに連なるよう配置されていてもよい。
【００２０】
［車両用ホイールの構成］
以下、図１〜５を参照して、本発明に係るホイールの構成について、詳細に説明する。ここで、図１は本発明の一実施形態に係るホイールの正面図、図２は、図１のＡ−Ａ断面図、図３は、図１のＢ−Ｂ断面図、図４は、図３のＣ部拡大図、図５は、図１の車両用ホイールの変形例の図３と同じ部分の拡大図である。なお、図１のＡ−Ａ断面図である図２は、中心線Ｉよりも左側はデザイン部１ｇを含まない断面、右側はデザイン部１ｇを含む断面となっている。また、図４および図５は断面図であるが、理解のため塗膜１０の部分のハッチングは省略している。なお、図１〜５に示すホイールは、本発明の好ましい一態様を示したものであり、本発明はこれに限定されない。
【００２１】
図１〜３に示すように、本態様のホイールは、基体１および基体１の表面に形成された塗膜１０を備えている。そして、基体１は、ハブ部１ｆおよびハブ部１ｆの外周面から放射状に形成されたデザイン部１ｇを備えたディスク部１ｅを有している。また、基体１は、ディスク部１ｅが下方（一方）端に内設された略円環形状のリム本体部１ｂと、リム本体部１ｂの下方端に配置されたアウターフランジ１ｃと、上方（他方）端に配置されたインナーフランジ１ｄを備えたリム部１ａを有しており、各部は、つなぎ目なく一体的に形成されている。なお、リム本体部１ｂとディスク部１ｅとの交差した部分、つまりリム本体部１ｂの下方（一方）部の領域を、交差部１ｎと言う場合がある。また、ハブ部１ｆの中心において、回転軸Ｉに平行な方向（以下、この方向を回転軸方向と言う場合がある。また、回転軸Ｉに直行する方向を半径方向、回転軸Ｉ周りの方向を円周方向と言う場合がある。）に形成された貫通孔１ｈは車軸が挿入される貫通孔であり、半径方向においてハブ部１ｆの外周部に等ピッチで複数個形成された孔部１ｉは車軸にホイールを固定するためボルト等が挿通される孔部である。
【００２２】
図に示す基体１は、窓部１ｍを介して円周方向に複数本配置されたスポークがハブ部１ｆから半径方向に延設されてリム部１ａと結合する、スポークを主体として意匠されたスポーク型のデザイン部１ｇを有する基体であるが、デザイン部の意匠としては、これに限定されない。デザイン部としては、上記スポーク型以外に、例えばスポーク型よりもハブ部がかなり広い範囲で緩やかな面が形成され、リム部とは短めのスポークで連結されているデザイン部中心が略円盤形状のディッシュ型、スポーク型に属するがスポーク数が比較的多くかつ細い点が特徴であるフィン型、スポーク数が多くかつ細く伸びているが、スポークがハブ部とリム部の間で網目のようにメッシュ状となるメッシュ型など、各種意匠のデザイン部が存在する。また、本実施形態のデザイン部１ｇを構成するスポークの回転軸Ｉと平行な断面の形状は、図３に示すように、下方底部が凹状に鋳抜かれた鋳抜部が形成され、天井部１ｊと各々天井部１ｊの両端から下方に向け折れ曲がるように形成された左側部１ｋおよび右側部１Ｌを有する略コの字形状をなしているが、断面形状はこれに限定されず、円周方向および半径方向で部位により肉厚の異なる略Ｖ字形状、略Ｕ字形状であってもよく、また鋳抜部のない形状であってもよい。
【００２３】
本態様の基体１は、デザイン部１ｇの表面であるデザイン面１ｏが、切削加工されてなる切削光輝面であり、多色性層１０ｂが形成される一の面１ｏである。具体的には、図３に示すようにデザイン部１ｇの天井部１ｊの表部が切削加工されており、切削光輝面であるデザイン面１ｏを構成している。そして、そのデザイン面１ｏには、天井部１ｊの両側に形成された右側部１Ｌおよび左側部１ｋの各々の外側面、つまりカラー層１０ａおよび多色性層１０ｂが形成される右側面１ｐおよび左側面１ｑ（いずれも他の面）が直接的に連なっている。なお、他の面である側面１ｐおよび１ｑの表面性状は特に限定されず、鋳肌面またはショットブラスト処理がなされたブラスト面などの非切削面でもよく、デザイン面１ｏと同様に切削面であってもよく、下記する構成のカラー層１０ａおよび多色性層１０ｂが形成できればよい。
【００２４】
上記基体１を構成する素材は、例えば鉄（Ｆｅ）やチタニウム（Ｔｉ）などの金属およびその合金、プラスチックスなどの樹脂などいかなる素材で形成されたものでもよく、下記する構成の塗膜１０が形成できればよい。しかしながら、上記のように意匠性が高く、更に軽量化されたホイールを製造するためには、比強度や比剛性が高いアルミニウム（Ａｌ）やマグネシウム（Ｍｇ）などを主成分とする、いわゆる軽合金で基体を構成することが望ましい。さらに、工業生産的に見合うコストで意匠性が高いホイールを製造するためには、ＪＩＳ−ＡＣ４ＣＨを代表とするＡｌ−Ｓｉ−Ｍｇ系などのアルミニウム合金などで基体を構成することが望ましい。このアルミニウム合金を原料とし、例えば重力鋳造法、低圧鋳造法または高圧鋳造法その他周知の鋳造方法により、意匠性の高い基体を一体的に形成することができる。
【００２５】
［塗膜］
以下、上記基体１の表面に形成される塗膜１０の構成について、図３のＣ部拡大図である図４を参照しつつ説明する。なお、図３に示すデザイン部１ｇの右側面（他の面）１ｐに形成された塗膜は、左側面１ｑに形成された塗膜と同様な構成であるので説明を省略する。また、デザイン部１ｇの表面１ｏ〜１ｑ以外の基体１の表面の塗膜１０の構成は特に限定されず、例えばデザイン面１ｏ以外の領域に切削光輝面（一の面）を設け、その切削光輝面の上に多色性層１０ｂを形成してもよい。しかしながら、ホイールの意匠を主体的に印象づけるデザイン部１ｇの最表面、つまりデザイン面１ｏは切削光輝面である一の面であることが望ましい。
【００２６】
塗膜１０を形成する基体１の表面（デザイン面１ｏ含む）は、耐蝕性の面から、塗膜１０の塗装前に、脱脂処理や酸洗処理が行われ、その後、例えばクロメート処理またはノンクロメート処理などの化成処理が施され、当該表面と塗膜１０の間に化成処理されてなる化成被膜が介在していることが望ましい。
【００２７】
図４に示すように、本態様の塗膜１０は、デザイン部１ｇのデザイン面（切削光輝面である一の面）１ｏの上に形成された多色性層１０ｂと、その左側面（他の面）１ｑの上に形成された多色性層１０ｂおよびカラー層１０ａとを有している。具体的には、左側面１ｑの上には、カラー塗膜１０ｃを含むカラー層１０ａが形成されており、このカラー層１０ａの上には、多色性塗膜１０ｆを含む多色性層１０ｂが形成されている。そして、この多色性層１０ｂは、デザイン面１ｏの上にも共通するように形成されている。以下、カラー層１０ａおよび多色性層１０ｂの構成について、詳細に説明する。
【００２８】
［カラー層］
カラー層１０ａに含まれるカラー塗膜１０ｃは、ポリエステル、エポキシ、アクリル樹脂等を含む溶剤系塗料からなる塗膜、水性系塗料からなる塗膜、または粉体系塗料からなる塗膜いずれでもよい。また、カラー塗膜は、その変形例である図５に示すように左側面１ｑの表面に塗膜した着色されたプライマー塗膜がカラー塗膜２０ｃであってもよい。カラー塗膜１０ｃの色は、その反射光が多色性塗膜１０ｆの反射光と重畳することによりホイールの外観として視覚される色が、所望の意匠に適合した色となるようにすればよく、赤色、黄色、青色およびそれらの混色その他各種の色を選択することができる。例えば、高級感のあるホイールの外観としてクロムめっき調の色を要請される場合には、カラー塗膜１０ｃの色は濃暗色である黒色や灰色、特に黒色を基調とした色であることが望ましい。これにより、カラー塗膜１０ｃと多色性塗膜１０ｆとが協働して、深みが増したクロムめっき調の外観を呈するホイールを構成できる。なお、より高い意匠感を得るためには、カラー塗膜１０ｃの明度を示すＬ＊値（Ｌ＊値の測定方法は、下記で詳述する。）は８０以下であることが望ましく、透明感が低い、いわゆるソリッドな色であることがより望ましい。また、塗装後のカラー塗膜１０ｃの厚みは１０〜４０μｍとすることが望ましい。
【００２９】
例えば基体１がアルミニウム合金鋳造品であり、デザイン部１ｇの左側面１ｑが凹凸のある鋳肌である場合には、上記カラー塗膜１０ｃの下方、つまりデザイン部１ｇの左表面１ｑとカラー塗膜１０ｃとの間には、基体表面の凹凸をならして平坦化し、かつ防蝕性を向上させるための下地層としてプライマー塗膜１０ｄを設けておくことが好ましい。プライマー塗膜１０ｄを形成する塗料としては、ポリエステル系、アクリル系、エポキシ系またはウレタン系などの樹脂を含む溶剤系、水性系または粉体系の各種塗料を使用できるが、その塗装方法についてはホイールの製造方法の項で詳述する。なお、プライマー塗膜１０ｄの厚みは、上記のように鋳肌の凹凸をならす必要がある場合、４０〜２００μｍであることが望ましい。
【００３０】
加えて、切削光輝仕様のホイールの場合、カラー塗膜１０ｃの表面にクリヤ塗膜１０ｅを形成しておくことが好ましい。デザイン面１ｏを切削光輝面とするための切削加工の前に、カラー塗膜１０ｃおよび必要に応じ設けられるプライマー塗膜１０ｄでクリヤ塗膜１０ｅを覆うことにより、その後の切削加工時における、カラー塗膜１０ｃおよびプライマー塗膜１０ｄの割れや剥がれが抑制され、意匠性の高いホイールを具現できるからである。すなわち、カラー層１０ａは、そのデザイン面（一の面）１ｏの方（一方）の端面１０ｉが、デザイン面１ｏの切削加工時に同時に切削され、切削された面となっていることが好ましい。
【００３１】
上記クリヤ塗膜１０ｅの色は、カラー塗膜１０ｃからの反射光を遮るものでなければよく透光性があればよいが、透明であることがより望ましい。クリヤ塗膜１０ｅは、例えば、有機溶剤にポリマーまたはオリゴマーを溶解した溶剤系クリヤ塗料または粉体系クリヤ塗料を使用して形成することが可能である。なお、クリヤ塗膜１０ｅの厚みは、１０〜４０μｍであることが望ましい。
【００３２】
［多色性層］
上記カラー層１０ａの表面およびデザイン面１ｏのいずれの表面の上にも共通するように形成された多色性層１０ｂの有する多色性塗膜１０ｆは、光干渉性粒子を含むことによって多色性を持つ塗膜の全てを含む。すなわち多色性塗膜１０ｆとは、具体的には、光干渉性粒子、好ましくは金属酸化物被覆マイカフレーク、金属酸化物被覆アルミナフレーク、金属酸化物被覆シリカフレーク、金属酸化物被覆ガラスフレークなどのフレーク状の光干渉性粒子を顔料として含む塗料を塗布することにより形成された塗膜のことを指す。このように光干渉性粒子を含む多色性塗膜１０ｆでは、入射した光の一部は光干渉性粒子で反射する。一方で、光干渉性粒子を透過した光は、光干渉性粒子の特性に応じた色相で、デザイン面（切削光輝面）１ｏおよびカラー塗膜１０ｃに入射し、反射する。これにより、多色性塗膜１ｆの反射光に、デザイン面（切削光輝面）１ｏおよびカラー塗膜１０ｃの色が反映され、両色が重畳された色がホイールの色合として視覚されることとなる。なお、このように多色性塗膜１ｆおよびデザイン面１ｏの反射光の重畳により色合が視覚される、多色性層１０ｂが形成されたデザイン面（一の面）１ｏの色相は、そのａ＊値またはｂ＊値の絶対値が１以上であることが、望ましい。デザイン面１ｏのａ＊値およびｂ＊値が１より小さくなると、デザイン面１ｏが実質的に無彩色となり、デザイン部の側面（他の面）１ｑに対しデザイン面１ｏが低コントラストとなり、立体感に欠ける意匠になってしまう可能性があるからである。
【００３３】
金属酸化物被覆マイカフレーク顔料としては、天然の白雲母や合成雲母の表面に二酸化チタン、酸化鉄その他クロム、コバルト、錫、ジルコニウム等の金属酸化物の薄膜をコーティングして発色効果を付与したパールマイカ顔料であって、粒径範囲が１〜６０μｍ、好ましくは１〜４０μｍで、長径の平均粒径１５〜２５μｍの鱗片状粒子を挙げることができる。
【００３４】
金属酸化物被覆アルミナフレーク顔料としては、酸化アルミニウム（Ａ１２Ｏ３）をＦｅ２Ｏ３、ＴｉＯ２、ＳｎＯ２、ＺｒＯ２等の金属酸化物により被覆したものが挙げられ、長径の平均粒径が３〜６０μｍ、好ましくは５〜３０μｍ、厚みが０．１〜０．８μｍ、好ましくは０．２〜０．４μｍのものである。
【００３５】
金属酸化物被覆シリカフレーク顔料は、フレーク状のシリカ（二酸化珪素）からなる基体を、基体の酸化物とは異なる金属酸化物で被覆したものである。基体の厚みは３００〜５００ｎｍが好ましく、より好ましくは４００〜４５０ｎｍであり、長径は、５〜６０μｍが好ましく、より好ましくは１０〜４０μｍである。
【００３６】
金属酸化物被覆ガラスフレーク顔料は、ガラスフレークの表面に酸化チタン、酸化鉄等の金属酸化物を被覆した光輝性顔料である。金属酸化物被覆ガラスフレーク顔料は、金属酸化物が被覆された状態での長径の平均粒径が、好ましくは１０μｍ以上で、８０μｍ未満、より好ましくは１０〜６０μｍである。厚みは、０．１〜１０μｍ、好ましくは０．１〜５μｍである。なお、上記したいずれの光干渉性粒子でも、その干渉色は、被覆する金属酸化物の種類・量（被覆する金属酸化物層の厚み）を変化させることで、調整することができる。
【００３７】
上記した多色性塗膜１０ｆの作用をより効果的に実現するためには、多色性塗膜１０ｆの厚みは５〜４０μｍであることが望ましく、１０〜２０μｍであることが更に望ましい。多色性塗膜１０ｆの厚みが５μｍ未満の場合には、紫外線がカラー塗膜１０ｃに到達し易くなり、カラー塗膜１０ｃが劣化しやすく、多色性塗膜１０ｆの厚みが４０μｍを越えると、高価な多色性塗料の使用量が増加するとともに形成時間が長くなり得られるホイールのコストが高額となる。
【００３８】
なお、光干渉性粒子としてフレーク状の粒子を使用した場合、多色性塗膜１０ｆに含まれるフレーク状粒子の多くは、カラー層１０ａの表面またはデザイン面１ｏに沿い平行に並ぶように配向された状態で、多色性塗膜１０ｆの中に存在している。このフレーク状粒子の配向性は、多色性塗膜１０ｆの反射光とデザイン面（切削光輝面）１ｏおよびカラー塗膜１０ｃの反射光との重畳により視覚されるホイールの色合に対し大きな影響を与える。このフレーク状粒子の配向性を高めるため、多色性層１０ｂは、カラー層１０ａの表面と多色性塗膜１０ｆとの間、およびデザイン面１ｏと多色性塗膜１０ｆとの間に共通に形成された透光性塗膜１０ｇを有することがより望ましい。この透光性塗膜１０ｇを設けることにより、デザイン面１ｏおよびカラー層１０ａの表面の凹凸をより平坦化できるので、フレーク１０ｊがより高い配向性で平行に配列し、高意匠化をはかることができる。また、カラー層１０ａで覆われていないデザイン面１ｏの耐蝕性を高めることもできる。
【００３９】
なお、透光性塗膜１０ｇは、カラー塗膜１０ｃと多色性塗膜１０ｆの各々の協働を阻害しないよう、多色性塗膜１０ｆを透過したカラー塗膜１０ｃへの入射光、及びその入射光のカラー塗膜１０ｃによる反射光が透過できる程度の透光性を有していればよく、透明である必要は必ずしもない。また、デザイン面１ｏおよびカラー層１０ａの表面の凹凸の平坦化のためには、透光性塗膜１０ｇは透光性プライマー塗膜であることが望ましい。
【００４０】
ここで、上記透光性塗膜１０ｇを透光性カラー塗膜としてもよい。透光性塗膜を透光性カラー塗膜とすることにより、カラー塗膜１０ｃと多色性塗膜１０ｆの両者の色に加え透光性カラー塗膜の呈する色が協働し、独特の意匠感を呈するホイールを構成することができる。具体的には、例えば透光性カラー塗膜の色を例えば青色としたホイールを形成した場合には、デザイン面１ｏからの反射光による金属光沢のある色に透光性カラー塗膜１０ｇの青色が重畳し、青色がかった金属光沢を有する深みがある色合が視覚されることとなる。なお、カラー塗膜１０ｃの色を黒色など濃暗色とした場合には、カラー塗膜１０ｃの色は、透光性カラー塗膜１０ｇの色に殆ど影響されず、色を付与しない透光性塗膜の場合と同様な色が視覚される。このように、透光性塗膜１０ｇを透光性カラー塗膜とすることにより、特に、切削光輝面であるデザイン面１ｏの色調を調整することができ、更に高級感を感じさせるホイールを構成することができる。
【００４１】
さらに、ホイールの耐久性（耐候性、耐蝕性）を向上させるためには、多色性層１０ｂは、上記多色性塗膜１０ｆの上にトップクリヤ塗膜１０ｈを有することが望ましい。
【００４２】
上記構成の塗膜１０が基体１の表面に形成されたホイールによれば、一の面１ｏおよび他の面１ｑのいずれの上にも共通するように塗膜された多色性塗膜１０ｆが存在するので、多色性塗膜１０ｆで反射された反射光は、パール感（真珠光沢）がある多色干渉性の輝きを呈し、透明感があって立体的な外観を与えることができる。さらに、多色性塗膜１０ｆ中に分散配置された光干渉性粒子の色相のフリップフロップ性により、デザイン面（一の面）１ｏおよびデザイン面１ｏに対し傾斜している左側面（他の面）１ｑの各々の上に形成された多色性被膜１０ｆが呈する反射光は、各々異なった色合で視認され、より高い立体感を与えることができる。
【００４３】
加えて、多色性塗膜１０ｆを透過し、切削光輝面であるデザイン面（一の面）１ｏおよび左側面（他の面）１ｑ上のカラー塗膜１０ｃで反射する。このデザイン面１ｏの反射光は高輝度で金属光沢色を呈し、カラー塗膜１０ｃの反射光はデザイン面１ｏの反射光よりも暗色（低輝度）でカラー塗膜１０ｃの色が反映された色相となり、相異なった２つの色合を呈することとなる。
【００４４】
このデザイン面１ｏとカラー塗膜１０ｃの相異なる色合を有する反射光には、上記のように見る方向で異なる色合が視認される多色性塗膜１０ｆの反射光が重畳される。その結果、多色性層１０ｂが形成されたデザイン面１ｏと、カラー層１０ａおよび多色性層１０ｂが形成された左側面１ｑとの色差は５〜６０となり、両者は相異なった色合で視認されるのである。これにより、微妙に色相が変化するとともに高級感のある陰影を視覚することができる、より質感が高められた外観を呈するホイールを構成することができる。
【００４５】
なお、多色性塗膜１０ｆの色合は特に限定されないが、高級感のある外観のホイールを構成するためにはシルバー系多色性塗膜であることが望ましい。さらに、多色性塗膜１０ｆをシルバー系多色性塗膜とする場合には、多色性層１０ｂが形成されたデザイン面（一の面）１ｏとカラー層１０ａおよび多色性層１０ｂが形成された左側面（他の面）１ｑとの色差が５〜２０であることがより望ましく、加えて、多色性層１０ｂが形成されたデザイン面（一の面）１ｏの色相を示すａ＊値およびｂ＊値の絶対値が１〜５であれば好適である。
【００４６】
［ホイールの製造方法］
以下、図１〜４で説明したホイールの製造方法の一例について、図６および７を参照して説明する。図６は、ホイールの製造方法の各工程のフロー図であり、図７は、図６のフロー図に対応した各工程における状態を示す図である。なお、図７は、図４と同様にデザイン部のみの部分拡大断面図となっている。
【００４７】
上記ホイールを製造するのに好適な本発明に係るホイールの製造方法は、図６に示すように、基体を形成する基体形成工程Ｓ１、塗装工程Ｓ３を少なくとも含んでいる。なお、図６に示すように、必要に応じ、前加工や化成処理などを行う前処理工程Ｓ２や後加工や検査を行う後処理工程Ｓ４を含んでいてもよい。そして、塗装工程Ｓ３は、基体形成工程Ｓ１で形成された基体の表面に少なくともカラー塗膜を塗膜してカラー層を形成するカラー層形成工程Ｓ３１と、カラー層形成工程３１の後に、基体の表面の一部である所定の領域をカラー層とともに切削して基体に切削光輝面である一の面を形成するとともに、カラー層が残存した一の面に連なる他の面を形成する切削工程Ｓ３２と、切削工程Ｓ３２の後に、他の面上のカラー層の表面および一の面の上に同時に、少なくとも多色性塗膜を塗膜して多色性層を形成する多色性層形成工程Ｓ３３を有している。以下、各工程について順に説明する。
【００４８】
まず、基体形成工程である。基体形成工程では、図７（ａ）に示すように、鋳肌表面１ｒを有する基体１が形成される。基体形成工程において、基体を形成する方法は特段限定されず、例えば金属製のホイールの場合、切削加工などで素形材を削り出して基体を形成してもよく、また金属粉末を型の中で焼結する焼結法で形成してもよい。しかしながら、工業生産上効率的にホイールを製造するためには、アルミニウムなど軽合金を主体とした原料を溶融し、基体の形状に対応したキャビティーを有する鋳型内に溶湯を鋳込み、基体を形成する鋳造法を鋳造工程として基体形成工程に適用することが望ましい。なお、基体を構成する材料としてアルミニウムを主体とする合金を使用する場合には、例えばＪＩＳに定めるＡＣ４ＣまたはＡＣ４ＣＨ材相当のＡｌ−Ｓｉ−Ｍｇ系のアルミニウム合金材料を用いて鋳造を行うことができる。具体的には、Ｃｕ０．２０質量％以下、Ｓｉ６．５〜７．５質量％以下、Ｍｇ０．２５〜０．４５質量％以下、Ｚｎ，Ｆｅ，Ｍｎ，Ｎｉ，Ｔｉ，Ｐｂ，Ｓｎ，Ｃｒは不純物であり総量は０．８質量％以下、残部Ａｌとなる組成のアルミ合金材料を用いることが好ましい。さらに、上記アルミ合金材料より高い剛性を有するとともに十分な変形能を有するホイールを製造することのできる、Ｓｉ９．０〜１１．８質量％、Ｍｇ０．２０〜０．４５質量％、Ｆｅ、Ｃｕ、Ｍｎ、ＺｎおよびＴｉの総量を０．１〜１．５質量％、残部Ａｌならびに不可避不純物を含む組成のアルミ合金材料を用いてもよい。
【００４９】
さらに、上記のようにアルミニウム合金材料を使用して鋳造法により基体を形成する場合には、低圧鋳造法を用いることが望ましい。低圧鋳造法は、重力鋳造法や高圧鋳造法に比べ鋳巣などの内部欠陥や表面欠陥が少なく高品質な基体を効率的に形成することができるからである。なお、以下の各工程の説明では、基体は、上記低圧鋳造法により形成されたアルミニウム合金製の基体であることを前提に説明するが、低圧鋳造法は周知であるので詳細な説明は割愛する。また、基体形成工程が鋳造工程の場合には、必要に応じ鋳造後の基体に対し熱処理（例えば溶体化処理や時効処理など）を適宜な条件で行ってもよい。
【００５０】
上記基体形成工程（鋳造工程）の後、塗装工程の前に、必要に応じ前処理工程が行われる。前処理工程としては、例えば基体形成工程が鋳造工程の場合には、鋳造後の基体に残存する湯口部分や鋳バリの除去、鋳肌表面を浄化するためのショットブラストまたはリム部に付けられた余肉の粗加工などの前加工や、下記する塗装工程で形成される塗膜の密着性を向上させるため基体表面を清浄化して油分などを除去する脱脂処理や基体表面に化成膜を形成する化成処理などが含まれる。ここで、化成処理とは、具体的には、例えばクロム酸クロムやリン酸クロムを用いたクロメート処理またはＴｉ酸やＺｒ酸を用いたノンクロメート処理などを含んでいる。
【００５１】
上記基体形成工程、必要に応じ前処理工程を経た後、塗装工程が行われる。この塗装工程は、上記したようにカラー層形成工程、切削工程および多色性層形成工程の３つのステップを有している。
【００５２】
基体１の鋳肌表面１ｒにカラー層１０ａを形成するカラー層形成工程は、図７（ｂ）に示すように、下層側から上層側に向け順に、プライマー塗膜１０ｄ、カラー塗膜１０ｃおよびクリヤ塗膜１０ｅを順次塗膜する工程である。下地層であるプライマー塗膜１０ｄを形成する塗料としては、ポリエステル系、アクリル系、エポキシ系またはウレタン系などの樹脂を含む溶剤系、水性系または粉体系の各種塗料を使用できる。この中でも、水酸基の配向による金属への密着性の良好なエポキシ系粉体塗料（例えばビスフェノールＡ型などのグリシジルエーテル型、グリシジルエステル型、グリシジルアミン型、環状オキシラン型）を用いることが好ましい。さらに、エポキシ系粉体塗料としては、価格及び基体との密着性の点から、特に、酸末端ポリエステル樹脂を硬化剤とするグルシジル基／カルボキシル基架橋型エポキシ樹脂からなり、固形分濃度が高い（４０〜６０質量％）エポキシ・ポリエステル系粉体塗料が好ましい。エポキシ・ポリエステル／ハイブリッド系粉体塗料を、１５０〜１８０℃の温度で、１０〜３０分間焼付けることにより、平滑でかつ強固な高分子架橋のプライマー塗膜１０ｄが形成される。
【００５３】
上記プライマー塗膜１０ｄの上に形成されるカラー塗膜１０ｃを形成する塗料としては、ポリエステル、エポキシ、アクリル樹脂等を含む溶剤系塗料、水性系塗料または粉体系塗料いずれも使用することができる。カラー塗膜１０ｃの色は、上記したように所望の意匠に適合した色となるようにすればよく、赤色、黄色、青色およびそれらの混色その他各種の顔料を含む塗料を選択することができる。例えば、黒色を基調としたカラー塗膜１０ｃを形成する溶剤系塗料は、有機顔料、無機顔料、炭素系顔料（カーボンブラック、グラファイト等）、メタリック粉末などの公知の顔料を適宜塗料に混合することにより得ることができる。さらに、カラー塗膜１０ｃが溶剤系塗料からなる場合には、環境保護のために溶剤の割合が少ないハイソリッド系のものが好ましく、例えばアクリル樹脂と硬化剤、顔料などがｖｏｌ％で全体の５０％以上のものが好ましい。塗布された塗料は、その後焼き付けられ、カラー塗膜１０ｃが形成される。
【００５４】
上記カラー塗膜１ｃの上に形成されるクリヤ塗膜１０ｅを形成する塗料としては、例えば、有機溶剤にポリマーまたはオリゴマーを溶解した溶剤系クリヤ塗料または粉体系クリヤ塗料を使用して形成することが可能である。溶剤系クリヤ塗料としては、透明性、光沢、耐候性等に優れたアクリル塗料、例えば、固形分濃度が４０〜５０質量％程度のアクリル溶剤塗料を用いることが好ましい。アクリル塗料としては、アクリル系モノマーとエポキシ基、カルボキシル基、水酸基等の官能性モノマーを溶液重合させて得られる熱硬化性アクリル樹脂が好適に使用される。特に、メラミンを架橋剤とした硬化性アクリル樹脂が使用され、樹脂固形分濃度が４０〜５０質量％程度のアクリル溶剤塗料を用いることが特に好ましい。クリヤ塗膜１０ｅは、塗布後、１３０〜１８０℃の温度で焼付けることにより形成される。
【００５５】
上記カラー層形成工程でカラー層１０ａが形成された後に、切削工程が行われる。切削工程は、図７（ｂ）において符号Ｄで示される矢印に沿うように、切削加工により、デザイン部１ｇの天井部１ｊの表部をカラー層１０ａとともに除去する工程である。この切削工程により、図７（ｃ）に示すように、基体１に切削光輝面であるデザイン面（一の面）１ｏが形成されるとともに、カラー層１０ａが残存したデザイン面１ｏに連なるデザイン部１ｇの側面（他の面）１ｑが形成される。また、カラー層１０ａのデザイン面１ｏの方（一方）の端面も、デザイン面１ｏとほぼ同じ高さで段差の少ない切削面１０ｉとなる。なお、本態様のカラー層１０ａは、クリヤ塗膜１０ｃを上層に設けカラー塗膜１０ｃなどを覆っているので、上記したように切削加工時におけるカラー塗膜１０ｃなどの割れや剥がれが抑制され、意匠性の高いホイールを具現できる。
【００５６】
上記切削工程の後、多色性層形成工程が行われる。図７（ｄ）に示すように、切削工程により形成されたデザイン面（一の面）１ｏおよびデザイン部１ｇの側面（他の面）１ｑ上のカラー層１０ａの各々上に同時に多色性層を形成する多色性層形成工程は、下層側から上層側に向け順に、透光性塗膜１０ｇ、多色性塗膜１０ｆおよびトップクリヤ塗膜１０ｈを順次塗膜する工程である。
【００５７】
まず、上記したように多色性塗膜１０ｆの中におけるフレーク１０ｊの配向性を高めるため、上記したクリヤ塗膜１０ｅと同様な方法で透光性塗膜１０ｇを形成する。なお、透光性塗膜１０ｇを透光性カラー塗膜とする場合には、所望の色を発現できる顔料を塗料の中に含有させればよい。
【００５８】
次に、多色性塗膜１０ｆを形成する。多色性塗膜１０ｆを形成する塗料としては、光干渉性粒子、好ましくは金属酸化物被覆マイカフレーク、金属酸化物被覆アルミナフレーク、金属酸化物被覆シリカフレーク、金属酸化物被覆ガラスフレークなどのフレーク状の光干渉性粒子を顔料として含む多色性塗料を使用することができる。各光干渉性粒子の構成は上述したとおりであるが、多色性塗膜における光干渉性粒子の含有量が、多色性塗膜中の１００固形分質量部に対して０．５〜５０質量部、望ましくは１〜２０質量部となるよう調整することが好ましい。また、使用する塗料は、有機溶剤型または水性型のいずれの形態であってもよい。また、有機溶剤型塗料および水性型塗料としては、一液型であってもよいし、二液型ウレタン樹脂塗料等のような二液型であってもよい。
【００５９】
多色性塗膜１０ｆの形成後に、ホイールの耐久性（耐候性、耐蝕性）を向上させるためトップクリヤ塗膜１０ｈが多色性塗膜１０ｆの上に形成される。トップクリヤ塗膜１０ｈは、上記したクリヤ塗膜１０ｅと同様な方法で形成することができる。
【００６０】
塗装工程が完了後、必要に応じ後処理工程が行われる。後処理工程としては、例えば塗装後の表面洗浄や検査などを挙げることができる。
【００６１】
以上説明した基体形成工程および塗装工程を含む本発明に係るホイールの製造方法の一例により、図７（ｄ）に示すように、基体１のデザイン部１ｇの左側面（他の面）１ｑに塗膜された、少なくともカラー塗膜１０ｃを含むカラー層１０ａと、当該左側面１ｑ上のカラー層１０ａの表面および基体１のデザイン面（一の面）１ｏのいずれの表面の上にも共通するように塗膜された、少なくとも多色性塗膜１０ｆを含む多色性層１０ｂとを有するホイールが形成される。
【００６２】
［実施例・比較例］
以下、本発明に係るホイールおよびその製造方法について、その具体的な実験例に基づき説明する。なお、本発明は、その実験例に限定されるものではない。
【００６３】
［測定方法］
以下、下記の実施例および比較例で形成された塗膜の色合を測定した測定方法について説明する。塗膜の色合としては、色相を示すａ＊値およびｂ＊値、明度を示すＬ＊値を測定した。ａ＊値、ｂ＊値およびＬ＊値は、ＪＩＳ  Ｚ  ８７２２に準拠し、ミノルタ株式会社製の色彩色差計（型式：ＣＲ−３００）で、デザイン部１ｇのデザイン面（一の面）１ｏ並びに側面（他の面）１ｐおよび１ｑの各々任意の５か所を測定し、ａ＊値、ｂ＊値およびＬ＊値として５か所の平均値を用いた。そして、色差は、下記式で算出し求めた。
色差＝{（Ｌ１−Ｌ２）２＋（ａ１−ａ２）２＋（ｂ１−ｂ２）２}１／２
ここで、ａ１：デザイン部のデザイン面のａ＊値
ａ２：デザイン部の側面のａ＊値
ｂ１： デザイン部のデザイン面のｂ＊値
ｂ２：デザイン部の側面のｂ＊値
Ｌ１： デザイン部のデザイン面のＬ＊値
Ｌ２：デザイン部の側面のＬ＊値
【００６４】
［実施例１］
以下の手順で本発明に係る実施例１のホイールを得た。まず、ＪＩＳ−ＡＣ４ＣＨからなる基体１を基体形成工程で低圧鋳造法により形成した。基体１の表面を脱脂処理および化成処理（前処理工程）した後、カラー層１０ａを形成した（カラー層形成工程）。カラー層形成工程では、日本ペイント製ＨＢ４０００でプライマー塗膜（膜厚：５０〜１００μｍ）１０ｄを形成し、次いで表１に示すａ＊値、ｂ＊値およびを有する黒色のカラー塗料でカラー塗膜（膜厚：１０〜２０μｍ）１０ｃを形成し、その後日本ペイント製スーパーラック５０００ＡＷクリヤでクリヤ塗膜（膜厚：１０〜２０μｍ）１０ｅを形成した。なお、表１は、各実施例および比較例で形成したカラー塗膜自体の色およびその色合（ａ＊値、ｂ＊値、Ｌ＊値）と、多色性塗膜の色別を示す記号（Ａ〜Ｃ）を示している。そして、表２には、表１に示す多色性塗膜の記号に対応したシルバー系（記号Ａ）、青系（記号Ｂ）および緑系（記号Ｃ）の各多色性塗膜の色合（ａ＊値、ｂ＊値、Ｌ＊値）を示している。なお、多色性塗膜の色合（色相、明度）は、表２に示す所定の色相（ａ＊値、ｂ＊値）および明度（Ｌ＊値）を有する白色のカラー塗膜（膜厚：３０μｍ）にシルバー系（記号Ａ）、青系（記号Ｂ）および緑系（記号Ｃ）の各多色性塗料を膜厚１０μｍで塗布し、その色合（ａ＊値、ｂ＊値、Ｌ＊値）を上記測定方法で確認することにより特定している。
【００６５】
カラー層形成工程後、切削工具としてオオクマ製ＬＡＷ−ＦIIＲを使用し、送りピッチ０．３ｍｍ／回転でカラー層とともにデザイン部（スポーク）１ｇの天井部１ｊの上層を切削して除去した（切削工程）。
【００６６】
上記切削工程後、多色性層１０ｂを形成した（多色性層形成工程）。多色性層形成工程では、日本ペイント製スーパーラック５０００ＡＣ１プライマー（Ｔ）で透光性塗膜（膜厚：５〜１５μｍ）１０ｇを形成し、次いで表２に示すａ＊値、ｂ＊値およびＬ＊値を有する記号Ａのシルバー系多色性塗料で多色性塗膜（膜厚：１０〜２０μｍ）１０ｆを形成し、その後日本ペイント製スーパーラック５０００ＡＷクリヤでクリヤ塗膜（膜厚：１０〜２０μｍ）１０ｈを形成した。
【００６７】
実施例１で得られたホイールのデザイン面（一の面）およびデザイン部の側面（他の面）の各々の面で確認されたａ＊値、ｂ＊値およびＬ＊値並びにこれらの値から算出された両面の間の色差を表３に示す。
【００６８】
【表１】
2019014327.tif 000003
【００６９】
【表２】
2019014327.tif 000004
【００７０】
【表３】
2019014327.tif 000005
【００７１】
［実施例２〜５］
実施例２〜５では、表１に示すようにカラー塗膜の色合（実施例２：緑色、実施例３：赤色、実施例４：青色、実施例５：黄色）を変化させた点以外は、実施例１と同一条件で塗膜を形成した。実施例２〜５で得られたホイールのデザイン面（一の面）およびデザイン部の側面（他の面）の各々の面で確認されたａ＊値、ｂ＊値およびＬ＊値並びにこれらの値から算出された両面の間の色差は、表３に示すとおりであった。
【００７２】
［実施例６］
実施例６では、表１に示すように多色性塗膜を青系（記号Ｂ）とした点以外は、実施例１と同一条件で塗膜を形成した。実施例６で得られたホイールのデザイン面（一の面）およびデザイン部の側面（他の面）の各々の面で確認されたａ＊値、ｂ＊値およびＬ＊値並びにこれらの値から算出された両面の間の色差は、表３に示すとおりであった。
【００７３】
［実施例７］
実施例７では、表１に示すように多色性塗膜を緑系（記号Ｃ）とした点以外は、実施例１と同一条件で塗膜を形成した。実施例７で得られたホイールのデザイン面（一の面）およびデザイン部の側面（他の面）の各々の面で確認されたａ＊値、ｂ＊値およびＬ＊値並びにこれらの値から算出された両面の間の色差は、表３に示すとおりであった。
【００７４】
［比較例１］
実施例１では、表１に示すようにカラー塗膜を白色とした点以外は、実施例１と同一条件で塗膜を形成した。比較例１で得られたホイールのデザイン面（一の面）およびデザイン部の側面（他の面）の各々の面で確認されたａ＊値、ｂ＊値およびＬ＊値並びにこれらの値から算出された両面の間の色差は、表３に示すとおりであった。
【００７５】
［比較例２］
実施例２では、表１に示すように多色性塗膜を形成しない点以外は、実施例１と同一条件で塗膜を形成した。比較例２で得られたホイールのデザイン面（一の面）およびデザイン部の側面（他の面）の各々の面で確認されたａ＊値、ｂ＊値およびＬ＊値並びにこれらの値から算出された両面の間の色差は、表３に示すとおりであった。
【００７６】
実施例１〜７のホイールは、そのデザイン面（一の面）およびデザイン部の側面（他の面）の各々の面で確認された色差が５〜６０の範囲にあり、多色性塗膜の特徴である、視認する方向で色合が微妙に変化する多色干渉性を有するとともに透明感のある輝きを呈し、かつ、高級感のある立体的な陰影が具現された、優れた美観を呈するホイールを得ることができた。一方で、比較例１のホイールは、色差が２．７に過ぎず、コントラスト差が低く立体感に欠ける外観のホイールとなった。さらに、多色性塗膜を有しない比較例２のホイールは、色差が６３．６と立体感は得ることができたが、その色合の変化が乏しく、実施例１〜７のホイールに対し美観が劣っていた。
【符号の説明】
【００７７】
１  基体
１ａ  リム部
１ｂ  リム本体部
１ｃ  第１のフランジ部
１ｄ  第２のフランジ部
１ｅ  ディスク部
１ｆ  ハブ部
１ｇ  デザイン部
１ｏ  デザイン面（一の面）
１ｊ  天井部
１ｋ  デザイン部の左側部
１Ｌ  デザイン部の右側部
１ｐ  デザイン部の右側面（他の面）
１ｑ  デザイン部の左側面（他の面）
１０  塗膜
１０ａ  カラー層
１０ｂ  多色性層
１０ｃ  カラー塗膜
１０ｄ  プライマー塗膜
１０ｅ  クリヤ塗膜
１０ｆ  多色性塗膜
１０ｇ  透光性塗膜
１０ｈ  トップクリヤ塗膜
【図１】
2019014327.tif 000006
【図２】
2019014327.tif 000007
【図３】
2019014327.tif 000008
【図４】
2019014327.tif 000009
【図５】
2019014327.tif 000010
【図６】
2019014327.tif 000011
【図７】
2019014327.tif 000012